FR 2658507 A2 19910823 FR 9001998 A 19900216 La présente addition concerne l'utilisation d'un catalyseur de type aluminosilicate comprenant une zéolithe de structure MFI, synthétisée en milieu fluorure, contenant du silicium, de l'aluminium, et du gallium, dans les réactions d'aromatisation des coupes légères contenant en majeure partie 2 atomes de carbone par molécule en présence d'olefines, et de gaz inertes tels que le méthane, l'azote, l'oxyde de carbone et l'hydrogène. L'aromatisation est effectuée dans au moins un réacteur à lit circulant de catalyseur. I1 convient alors que le catalyseur soit utilise sous forme de billes. La présente addition concerne également l'utilisation en aromatisation de coupes à forte teneur en C2 (éthane et éthylène) d'un catalyseur du type aluminosilicate de composition suivante exprimée en poids a) 0,01 à 10 % en poids de gallium, de préférence 0,3 à 7 %, b) 0,1 à 99,49 % (et de préférence 10 à 40 %) d'une matrice choisie dans le groupe formé par l'alumine, la silice, la magnésie, une argile et toute combinaison d'au moins deux des composés précites et c) 0,50 à 99, 89 % (et de préférence 60 à 90 %) d'une zéolithe synthétique en milieu fluorure de formule chimique approchée généralement la suivante M2/nO, A1203, xSi02, où M représente un proton et/ou un cation métallique n est la valence du cation x est un nombre compris entre 12 et 1000 (rapport molaire Si02/A1203), la zéolithe ayant une teneur en fluor comprise entre 0,01 et 1,5 % en poids, de préférence 0,1 à 1 % en poids, le fluor étant incorporé lors de la synthèse, la dite zéolithe étant aussi caractérisée par un diagramme de diffraction X présenté dans le tableau 1 du brevet principal. En utilisant les techniques de la présente addition on a constaté des sélectivités en aromatiques très stables dans des conditions longues de fonctionnement de l'ordre de 500 heures et plus selon les conditions opératoires utilisées. REVENDICATIONS 1) Utilisation selon la revendication 1 du brevet principal, pour l'aromatisation d'une coupe constituée en majeure partie d'hydrocarbures à 2 atomes de carbone par molécule d'un catalyseur renfermant en poids a) 0,01 à 10 % de gallium, b) 0,1 à 99,49 % d'une matrice choisie dans le groupe constitué par l'alumine, la silice, la magnésie, une argile et toute combinaison d'au moins deux des composés précités, c) 0,50 à 99,89 % d'une zéolithe synthétisée en milieu fluorure, de rapport molaire SiO /Al 0 compris entre 12 et 1000, ladite 2 23 zéolithe ayant en outre une teneur en fluor comprise entre 0,01 et 1,5 % en poids, le fluor étant incorporé lors de la synthèse de la dite zéolithe, laquelle possède un diagramme de diffraction X conforme au tableau 1 du brevet principal. 2) Utilisation selon la revendication 1 d'un catalyseur renfermant 10 à 40 % de matrice et 60 à 90 % de zéolithe. 3) Utilisation selon la revendication 1 d'un catalyseur sous forme de billes, l'aromatisation étant effectuée dans au moins un réacteur à lit circulant de catalyseur.